Brevet FR2604417A1 — publié le 19880401

La présente invention concerne un sachet de den- tifrice dont la surface intérieure est faite de copolymère d'acrylonitrile-acrylate de méthyle modifié. Plus particu- lièrement, le sachet est un sachet de plastique stratifié qui présente peu ou pas de délaminage lorsqu'il est en contact avec une pate ou un gel dentifrice. Depuis de nombreuses années, les dentifrices sont couramment emballés dans des récipients métalliques souples, tels que des tubes d'aluminium dont on les extrude facile- ment sous forme d'un cordon en exerçant une légère pression manuelle. Plus récemment, d'autres types d'emballage ont été très utilisés pour les pâtes dentifrices. Ils compren- nent des distributeurs en plastique fonctionnant sous vide et sous pression ou avec une pompe manuelle ainsi que des tubes plastiques souples. Comme ils conservent leur forme et sont légers, les tubes stratifiés en polyethylène constituent les tu- bes commerciaux de choix. Néanmoins, on s'est dans l'art heurté à des difficultés dues à la perte d'arôme de la pâ- te dentifrice au contact de la surface intérieure d'un tu- be de polyethylène. Pour résoudre ou réduire ces difficul- tés, on a par exemple incorporé aux ingrédients de la pa- te dentifrice de la polyvinylpyrrolidone comme agent ré- duisant la perte d'arôme, comme décrit dans le brevet US 4 590 065 (inventeurs:Piechota et Sparacio) de Colgate- Palmolive Company. Un moyen autre ou additionnel pour réduire la perte d'arôme d'un dentifrice dans un tube de plastique consiste à modifier la structure de l'emballage strati- fié en plastique. A cet égard, on pourrait tirer parti des propriétés connues d'arrêt des arômes de la matière polymère commercialisée par Sohio Chemical Company sous le nom de Barex(R) qui est un copolymère d'acrylonitri- le-méthacrylate de méthyle modifié. Ainsi, avec un tube stratifié soudé à chaud, dont la structure de l'extérieur vers l'intérieur est faite de polyéthylène téréphtalate/ adhésif/pellicule d'aluminium/adhésif/polyéthylène basse densité, la perte d'arôme se produit d'une pâte dentifri- ce vers la couche adhésive la plus proche, tandis qu'avec un tube stratifié soudé à chaud, dont la structure de l'extérieur vers l'intérieur est constituée de polyéthy- lène téréphtalate/adhésif/pellicule d'aluminium/adhésif/ Barex(R), l'arôme est pratiquement ou presque complète- ment retenu dans la composition de pâte dentifrice. Un tube de dentifrice constitué de Barex(R) sans couches stratifiées, qui assure une diminution de la perte d'a- rôme, est décrit dans le brevet britannique 1 342 755 de Colgate-Palmolive Company. Une autre forme d'emballage pratique pour le voyage est apparue; c'est un sachet de dentifrice con- tenant généralement environ 7 à 12 cm3 de dentifrice par emballage constitué d'un sachet de plastique. Il convient de noter que G. D. Searle Company a fabriqué un liniment sous le nom de Icy Hot(R) dans un sachet de plastique ayant une couche intérieure de Barex(R). Dans les sachets de dentifrice, le rapport typique de la surface intérieure du sachet au volume de la pâte dentifrice est d'environ 16/1 à environ 9/1 Ce rapport de la surface au volume dépasse de beaucoup le rapport d'environ 2,6/1 à environ 0,9/1 ou moins qui existe typiquement dans les tubes plastiques de pâte den- tifrice. Dans le cas des sachets, un autre problème im- portant, qui est un délaminage, se produit avec les em- ballages stratifiés de polyéthylene. Un avantage de l'invention est qu'un sachet stratifié de Barex(R) enveloppe facilement un dentifrice sans présenter de délaminage notable. D'autres avantages de l'invention apparaîtront à la lecture de la description qui suit. Selon certains de ses aspects, l'invention con- cerne un sachet de dentifrice, le sachet comprenant un emballage stratifié soudé à chaud contenant un dentifrice, ledit emballage comportant plusieurs couches mutuellement stratifiées à l'aide d'un adhésif, la surface intérieure dudit emballage stratifié étant faite d'un copolymère d'acrylonitrile-méthacrylate de méthyle modifié avec un copolymère de butadiène-acrylonitrile, ledit sachet enve- loppant un dentifrice présent en une quantité de 7 à 12 cm3 et le rapport de la surface intérieure dudit emballa- ge stratifié au volume dudit dentifrice étant d'environ 16/1 à environ 9/1. La base ou véhicule dentaire utilisé dans l'in- vention peut être sous forme d'une pâte ou d'un gel com- prenant les ingrédients connus classiquement utilisés dans l'art des dentifrices. Les pâtes ou gels dentifrices peuvent être à base de systèmes aqueux ou essentiellement non aqueux. Les premiers comprennent généralement des proportions notables d'un agent de polissage solide finement divisé, d'un agent tensio-actif, d'un agent gélifiant et d'un véhicule humectant, comme la glycérine, le sorbitol, le polyéthylèneglycol ayant un poids moléculaire moyen d'en- viron 600 et leurs mélanges et sont opaques, tandis que le second type est souvent sous forme d'un gel limpide contenant une proportion mineure d'un agent de polissage solide en particules d'aspect limpide, une proportion 4 2604417 accrue de véhicule humectant, d'agent tensio-actif et d'agent gélifiant, une proportion mineure d'eau (par exemple moins de 10 % en poids) étant souvent présente. L'agent tensio-actif ou détergent présent dans le dentifrice peut parfois être cationique ou am- phot8re, mais il est généralement anionique ou non ioni- que. Parmi ces composés, on préfère tout particulière- ment les anioniques. Les détergents ou agents tensio- actifs anioniques servent aussi généralement d'agents moussants. Parmi les détergents anioniques utiles, on peut mentionner les monoglycérides d'acide gras supé- rieur-monosulfates, tels que les sels de sodium des mo- noglycérides monosulfatés d'aciee gras d'huile de coco hydrogénée; les alkylsulfates supérieurs, tels que le laurylsulfate de sodium; les alkylarylsulfonates supé- rieurs, tels que le dodécylbenzènesulfonates de sodium linéaire; les oléfinesulfonates supérieurs, tels qu'un oléfinesulfonate de sodium supérieur dont le groupe oléfine a 12 à 21 atomes de carbone; les alkylsulfoacé- tates de potassium supérieurs; un sel de magnésium d'es- ters d'acide gras supérieur de 1,2-dihydroxypropane-sul- fonates; les acylamides aliphatiques supérieurs essen- tiellement saturés de sel de métaux alcalins d'acides aminocarboxyliques aliphatiques inférieurs, tels que ceux ayant 12 à 16 atomes de carbone dans les radicaux acyles gras; les alkyl(polyalcoxy inférieur)sulfates de sodium supérieurs (ayant 10 à 100 fragments alcoxy); les savons de sodium et de potassium d'acides gras supérieurs d'hui- le de noix de coco et de suif et similaires. Comme indi- qué, le plus souvent les détergents sont des composés sulfatés ou sulfonés. Des exemples d'amides anioniques utiles que l'on peut employer sont la N-lauroylsarcosine et les sels de sodium, de potassium ou d'éthanolamine des N-lauroyl-, N-myristoyl- et N-palmitoylsarcosines. Dans la description ci-dessus, "supérieur" indique des longueurs de chalne de 12 à 22 atomes de carbone, de préférence de 12 à 18 atomes de carbone et plus préféra- blement de 12 à 16 atomes de carbone. "Inférieur" indi- que 2 à 4 atomes de carbone, de préférence 2 à 3 atomes de carbone et plus préférablement 2 atomes de carbone. Les détergents non ioniques comprennent ceux contenant des chalnes d'oxyde d'alkylène inférieur, com- me l'oxyde d'éthylène, l'oxyde de propylène, dans les- quels existent de 10 à 100 ou plus de 100 moles d'oxyde d'alkylène inférieur. Parmi ces matières, figurent les copolymères séquences d'oxyde d'éthylène, d'oxyde de propylène et de propylèneglycol vendus sous le nom de Pluronic; les alkylphénylpolyéthoxyéthanols, vendus sous le nom d'Igepal; les copolymères mélangés d'oxyde d'éthylène et d'oxyde de propylène vendus sous le nom d'Ucon; et divers autres non-ioniques bien connus déri- vés d'alcools ou d'acides gras et de poly(oxyde d'éthy- lène). Les agents amphotères ou ampholytiques comprennent les dérivés d'(alkyl)amido-alkylène-amine alkylés à chat- ne longue, tels que les "Miranol", comme le Miranol C2M; et les détergents cationiques germicides, tels que le chlorure de diisobutylphénoxyéthoxyéthyldiméthylbenzyl- ammonium, le chlorure de benzyldiméthylstéarylammonium; et les amines tertiaires ayant un groupe alkyle gras su- périeur et deux groupes de polyoxyéthylène fixés à leur azote. Les détergents constituent environ 0,5 à 5 %, et de préférence 0,8 à 3 % du poids de la composition dentifrice. Les pâtes dentifrices et les gels dentaires contiennent classiquement des agents de polissage ou abrasifs essentiellement insolubles dans l'eau qui sont compatibles avec la composition en des proportions d'en- viron 15 à 75 % en poids par rapport à la composition totale du gel ou de la pate. Des agents de polissage ap- propriés comprennent le phosphate dicalcique anhydre, le phosphate dicalcique dihydraté, le phosphate tricalcique, un métaphosphate de sodium insoluble, de la silice cris- talline, de la silice colloïdale, des aluminosilicates complexes, un hydroxyde d'aluminium (y compris l'alumine trihydratée ou alumine hydratée), le phosphate de magné- os05 sium, le carbonate de magnésium, le carbonate de calcium, le pyrophosphate de calcium, la bentonite, le talc, le silicate de calcium, l'aluminate de calcium, l'oxyde d'aluminium, le silicate d'aluminium et des xérogels et gels hydrates de silice, La plupart des agents de polis- sage mentionnés sont tout particulièrement utiles dans la préparation des dentifrices opaques, mais certains d'entre eux, tels que les silices colloïdales, en parti- culier un xérogel de silice et les silices colloïdales hydratées, de même que les aluminosilicates de sodium complexes, y compris ceux caractérisés comme contenant un faible taux d'alumine combinée (par exemple environ 0,7 à 1,5 % en poids) peuvent être utilisés dans la fa- brication de gels dentifrices limpides, car leurs indi- ces de réfraction sont voisins de ceux des autres consti- tuants du dentifrice, en particulier du véhicule liquide. Si on le désire, les gels dentifrices limpides peuvent être rendus moins limpides ou être opacifiés par incorpo- ration d'un agent opacifiant et/ou d'une quantité nota- ble d'eau (par exemple au moins environ 10 % en poids). Lorsqu'on emploie un gel dentifrice dans l'invention, la prévention du délaminage et la rétention de l'arome sont excellents. Lorsqu'on emploie une crème dentifrice, on observe une amélioration notable de la diminution du dé- laminage et de la perte d'arôme par rapport au cas o on utilise un sachet en polyethylène. Dans les compositions des gels dentaires ou des pates dentifrices, le véhicule liquide et les solides doivent nécessairement être proportionnés pour former un gel ou une masse crémeuse de consistance désirée qui, par exemple, est facile à extruder d'un sachet ouvert lors- qu'on exerce une pression manuelle modérée, En général, les liquides du gel dentaire ou de la pâte dentifrice sont constitués principalement d'eau, de glycériner de sorbitol, de polyéthylèneglycol 400 ou 600 ou de pro- pylèneglycol, y compris leurs mélanges appropriés, tels que la glycérine et le sorbitol dans un rapport pondé- ral d'environ 0,25/1 à environ 3/1, typiquement d'envi- ron 0,25/1 à environ 0,8/1. Il est généralement avanta- geux d'utiliser un mélange d'eau et d'un humectant, tel que la glycérine ou le sorbitol ou un de leurs mélanges. La teneur totale en liquide est généralement d'environ à 75 % du poids de la composition. Dans les gels den- tifrices, la quantité d'eau (à l'exclusion de l'eau qui peut être utilisée pour dissoudre le sorbitol) est sou- vent inférieure à 10 % en poids, par exemple d'environ 2 à 5 %. Dans les pâtes dentifrices, la quantité d'eau est généralement d'au moins 10 %, de façon typique d'en- viron 15 à 25 %. On préfère également utiliser un agent gélifiant dans les crèmes dentaires, tel que les gommes naturelles et synthétiques, comme la mousse d'Irlande, la gomme adragante, la carboxyméthylcellulose sodique, la polyvinylpyrrolidone, l'iota-carragéénane, la gomme de xanthane ou l'amidon. La mousse d'Irlande et la car- boxyméthylcellulose sodique sont particulièrement compa- tibles et constituent les agents gélifiants préférés. La teneur en agent gélifiant ou en gomme est généralement d'au plus environ 10 % et de préférence d'environ 0,3 à % du poids de la composition. Des charges, telles que de la silice pyrogénée et un aérogel de silice, peuvent également être utilisées, de façon typique en des propor- tions d'au plus environ 10 % en poids, pour compléter l'agent gélifiant, en particulier dans les dentifrices. Ces aérogels de silice colloïdale, qui comprennent les Syloid(R) 244 et 266 et l'Aerosil(R), et la silice pyro- gênée vendue sous le nom de Cab-O-Sil(R), peuvent être utilisés comme agents épaississants, de façon typique en une proportion d'environ 5 à 10 % en poids. La silice (R) Sylox 5 est également un épaississant souhaitable, On peut utiliser dans l'invention une essence aramatisante appropriée quelconque ou un de leurs mélanges. Des exemples des essences aromatisantes comprennent les essences de menthe verte, dé menthe poivrée, de winter- green, de sassafra, de girofle, de sauge, d'eucalyptus, de marjolaine, de cannelle, de citron et d'orange. Les essences aromatisantes sont insolubles dans l'eau et sont émulsifiées dans la composition dentifrice sous une agi- tation modérée, en des proportions de 0,01 à 5 % en poids, de préférence d'environ 0,5 à 3 % en poids et plus préfé- rablement d'environ 0,8 à 1,3 % en poids, Il est souhaita- ble que l'arôme contienne un mélange d'essence de menthe verte et de menthe poivrée (de façon typique dans un rap- port pondéral d'environ 3/1 à 1,3) qui peut être complété avec de l' ionone, de l'essence de wintergreen ou le salicylate de méthyle, qui en est pratiquement l'équiva- lent synthétique, et similaires. Diverses autres matières peuvent également être incorporées au véhicule dentaire. Des exemples en sont les composés fluorés, tels que le fluorure stanneux, le fluorure stanneux et potassique (SnF2.KP), l'hexafluoro- stannate de sodium, le chlorofluorure stanneux, le fluo- rure de sodium et le monofluorophosphate de sodium. Ces matières, qui se dissocient ou qui libèrent des ions con- tenant du fluor dans l'eau, peuvent être présentes dans le véhicule dentaire en une proportion efficace mais non toxique, généralement dans la gamme d'environ 0,1 à 5 % en poids. D'autres additifs comprennent les conservateurs, tels que le benzoate de sodium, les composés chlorophyl- liens, les silicones, les matières ammoniées, telles que l'urée et le phosphate de diammonium, les agents antibac- tériens, tels que le chlorure de benzéthonium et d'autres composés antibactériens quaternaires, des édulcorants, tels que le saccharinate de sodium, le cyclamate de so- dium et similaires et les agents colorants et opacifiants. Ces additifs peuvent être utilisés en des proportions n'ayant pas d'effet nuisible sur les propriétés et carac- téristiques du dentifrice selon l'invention. Chaque cons- tituant peut être présent entre des proportions minimes et au maximum 5 % en poids et de préférence au plus 1 % en poids de la composition. La combinaison de fluorure de sodium, de pyro- phosphate, tel que par exemple un mélange de pyrophospha- te de tétrapotassium et de pyrophosphate de tétrasodium, et d'un copolymère d'anhydride maléique et de poly(éther méthylvinylique), fournie par GAF Company sous la marque de fabrique Gantrez(R), est particulièrement souhaitable pour l'incorporation au dentifrice afin de réduire la formation de tartre. Le dentifrice a de façon typique un pH d'envi- ron 4 à 10, de préférence d'environ 5,5 à 8,5. On prépare le dentifrice de l'invention selon des procédés classiques de préparation des pâtes et gels dentifrices. Plus particulièrement, on peut, pour prépa- rer une pâte dentifrice, former un gel avec de la carbo- xyméthylcellulose et de l'eau, lui ajouter avec mélange les matières en poudre et l'humectant, puis ajouter avec mélange l'agent de polissage, puis l'agent tensio-actif, puis l'essence d'aromatisation. On place ensuite le den- tifrice dans un sachet stratifié de plastique ayant une couche interne de la matière plastique Barex(R), lequel sachet est ensuite soudé à chaud pour envelopper complé- tement le dentifrice. Le sachet que l'on emploie a généralement la structure des emballages "monodoses" qui sont fournis dans l'industrie pour la distribution hygiénique des produits pharmaceutiques ou cosmétiques, pour contenir des condiments alimentaires, tels que le ketchup, la moutarde, la mayonnaise, etc., en une quantité appro- priée à l'emploi au cours d'un seul repas et similaires. Un sachet a usage unique ou à jeter, conte- 26 nant une brosse à dentsà jeter revêtue d'une pate denti- frice et enfermée dans une enveloppe, a été décrit dans le brevet US 2 512 001, Le brevet US 3 534 887 décrit un sachet à jeter pour l'entretien des dentiers et le brevet US 3 670 927 décrit une enveloppe scellée pour fournir des quantités dosées de compositions liquides pour l'hygiène buccale. Le brevet US 4 236 652 décrit un sachet dis- tributeur stratifié en plastique pour de petites quanti- tés de produits fluides, tels que des aliments, dont une surface intérieure est composée d'une pellicule non per- forée à orientation uniaxiale d'un polymère, tel que le Barex(R). Dans l'invention, la totalité de la surface intérieure est composée d'une telle couche d'arrêt, Dans un sachet souhaitable de l'invention, la couche supérieure souple du sachet d'emballage peut être constituée d'une feuille plastique souple faite de poly- éthylène, de papier, de polyesters, tels que les poly- éthylène téréphtalates, la Cellophane, le polypropylène et des combinaisons de telles matières en des stratifi- cations multicouches. De même, la matière souple peut être revêtue de revêtements plastiques pour que des ca- ractéristiques spécifiques désirées lui soient conférees. Dans un mode de réalisation préféré, les couches supérieu- res comportent une structure multicouche de polymère cons- tituéede polyéthylène ou de polyethylène téréphtalate à laquelle une pellicule métallique est assujettie par un adhésif. La pellicule est de préférence revêtue sur ses deux faces de vernis adhésifs soudables à chaud ou est conditionnée d'autre façon pour que l'adhérence soit amé- liorée. La couche inférieure ou intérieure, constituant la face rigide ou semi-rigide de l'emballage, est consti- tuée d'un copolymêre à orientation uniaxiale fait d'un copolymère d'acrylonitrile-acrylate de méthyle modifié avec un copolymère de butadiène-acrylonitrile, tel que ii par exemple le produit commercialisé sous le nom de Ba- rex(R) par Sohio. Le sachet d'emballage peut être transparent ou opaque. On fait adhérer ensemble les deux stratifiés, généralement par soudage à chaud, pour y envelopper le dentifrice qui y est emballé. Au moins une partie des portions stratifiées est entaillée pour faciliter l'ou- verture par déchirure, flexion ou pliage. Si on le dési- re, une ligne d'encre peut être imprimée sur la pellicule dans la région superposée à la surface entaillée et des marques imprimées peuvent indiquer au consommateur la meilleure façon de déchirer, plier ou courber l'emballa- ge pour l'ouvrir. Le stratifié portant l'entaille peut être complètement entaillé sur toute la structure du stratifié ou peut n'être entaillé que sur la portion ex- térieure du stratifié, la couche inférieure demeurant imperforée avant l'ouverture comme décrit dans le brevet US 4 236 652. Un exemple typique des résines Barex(R) dispo- nibles que l'on peut employer dans les sachets d'embal- lage de l'invention est le copolymère d'acrylonitrile- acrylate de méthyle modifié par un caoutchouc nitrile - Barex(R) 210 qui est constitué d'environ 73-77 parties en poids d'acrylonitrile et d'environ 27-23 parties en poids d'acrylate de méthyle, modifié avec environ 8 à 10 * parties en poids d'un copolymère de butadiène-acryloni- trile, dont environ 70 % en poids dérivent du butadiéne. Les stratifiés du dessus et du dessous du sa- chet ont généralement chacun une épaisseur d'environ 50 à 100 micromètres, De façon typique la couche extérieure souple, par exemple en polyéthylène téréphtalate, a une épaisseur d'environ 10 à 15 micromèes. La pellicule mé- tallique intermédiaire, de préférence en aluminium, a une épaisseur typique d'environ 5 à 20 micromètres et les adhésifs de chaque côtés de la pellicule peuvent avoir une épaisseur d'environ 15 à 25 micromètres pour l'adhésif de la couche extérieure souple et une épaisseur d'environ 2 à 5 nicromètres pour l'adhésif de la couche intérieure d'arrêt. Les exemples suivants illustrent mieux la natu- re de l'invention, mais ne sont pas conçus pour la limiter. Toutes les quantités et proportions sont en poids, sauf indication contraire. EXEMPLE 1 On prépare le gel dentifrice suivant: Parties Glycérine 25,00 Sorbitol (70 %) 38,29 Polyéthylèneglycol 600 3,00 Carboxyméthylcellulose sodique 0, 35 Benzoate de sodium 0,50 Monofluorophosphate de sodium 0,76 Saccharinate de sodium 0,20 Eau (désionisée) 3,00 Dioxyde de titane 0,50 Silice contenant 1 % d'alumine combinée 18,00 Aérogel de silice (Syloid 244) 5,00 Alumine calcinée 2,00 Solution colorante (0,1 %) 0,70 Laurylsulfate de sodium 1,20 Arôme 1,O0 pH 6,5 Densité 1,36 On introduit des portions séparées de 12,8 g correspondant à 9,41 cm3 du gel dentifrice ci-dessus dans des sachets ayant une couche intérieure du copoly- mère d'acrylonitrile-acrylate de méthyle modifié avec un copolymère de butadiène-acrylonitrile vendu sous le nom de Barex(R) 210 et dans des sachets ayant une couche intérieure de polyéthylene basse densité (masse volumi- - que = 0,925 g/cm3), puis on soude les sachets à chaud. La surface des sachets en contact avec le gel dentifrice est de 112 cm2, ce qui établit un rapport de 1A surface de plastique au volume du dentifrice de 13,1/1. (La sur- face du sachet correspond aux deux faces intérieures). La structure du sachet de Barex(R) de la cou- che extérieure a la couche intérieure est la suivante; Epaisseur en micromètres Polyéthylène téréphtalate 12 Polyéthylène basse densité blanc adhésif 18 Pellicule d'aluminium 9 Adhésif Adcoat(R) (Morton Thiokol) 3 Copolymère Barex(R) 51 La structure du sachet de polyéthylène de la couche extérieure à la couche intérieure est la suivan- te: Epaisseur en micromètres Polyéthylène téréphtalate 12 Acide éthylèneacrylique 21,3 Pellicule d'aluminium 15-17 Adhésif Adcoat(R) (Morton Thiokol) 3,3 Polyéthylène basse densité 25,4 Les sachets de Barex(R) contenant le gel denti- frice conserve très bien leur intégrité pendant une pé- riode de 24 semaines à la température ordinaire et de 9 semaines à 490C, tandis que le dentifrice présente une stabilité de phase et d'arôme. D'autre par, les sachets ayant une couche intérieure de polyéthylène contenant le dentifrice présentent rapidement un délaminage en 4 se- maines a la température ordinaire et 3 semaines à 49 C, tandis que le dentifrice ne conserve pas sa stabilité de phase et d'arôme. Un délaminage important semblable se 14 2604417 produit lorsque la couche intérieure de polyéthylène a une épaisseur double de 25,4 micromètres ou plus, EXEMPLE 2 On aboutit à des observations correspondant à celles indiquées dans l'ExeMple 1 dans des sachets de Barex(R) et des sachets de polyéthylene lorsqu'on embal- le dans des sachets de même taille (rapport de la surfa- ce au volume du dentifrice = 12/1) 12,8 g correspondant à 9,34 cm3 du gel dentifrice suivant à teneur élevée en eau: Parties Glycérine 15,000 Sorbitol (70 %) 19,657 Polyéthylèneglycol 600 5,000 Iota-carragéénane 0, 600 Pyrophosphate de tétrapotassium 4,500 Pyrophosphate de tétrasodium 1, 500 Copolymère d'anhydride maléique/poly (éther méthylvinylique) (Gantrez S-97) (Solution à 15 %) 6,670 Fluorure de sodium 0,243 Saccharinate de sodium 0,400 Bioxyde de titane 0,200 Eau (désionisée) 20,530 Gel de silice hydraté 16,000 Aérogel de silice 7,700 Laurylsulfate de sodium f1, 200 Solution colorante (0,5 %) 0,050 Arôme 1,150 pH 7,00 Densité 1,37 EXEMPLE 3 - On emballe dans des sachets de Barex(R) dé- crits dans l'Exemple 1 de même taille 15 g correspondant 2604417 à 10 cm3 de la p&te dentifrice suivante Parties Eau désionisée 24f49 Glycérine (99,5 %) 22,00 Monofluorophosphate de sodium 0,76 Carboxyméthylcellulose sodique 1,00 Pyrophosphate de tétrasodium 0,25 Saccharinate de sodium 0,20 Benzoate de sodium 0,50 Laurylsulfate de sodium 1,20 Phosphate dicalcique dihydraté 48,76 Arôme 0,89 Densité 1,5 Les couches des sachets de Barex(R) demeurent essentiellement mutuellement stratifiées avec très peu de séparation des couches. Il convient de noter que la description détail- lée précédente est présentée purement à titre illustra- tif et que des variantes peuvent lui être apportées sans sortir du cadre de l'invention. 16 2604417 REVENDICATIONS 1. Sachet de dentifrice comprenant un emballage stratifié soudé à chaud contenant un dentifrice, ledit ayant plusieurs couches mutuellement stratifiées à l'aide d'un adhésif, la surface intérieure dudit emballage stra- tifié étant faite d'un copolymère d'acrylonitrile-acrylate de méthyle modifié avec un copolymère de butadiène-acrylo- nitrile, ledit sachet enveloppant un dentifrice présent en une quantité de 7 à 12 cm3 et le rapport de la surface in- térieure dudit emballage stratifié au volume dudit denti- frice étant d'environ 16/1 à environ 9/1. 2. Sachet de dentifrice selon la revendication 1, caractérisé en ce que le dentifrice est un gel denti- frice. 3. Sachet de dentifrice selon la revendication 1, caractérisé en ce que le dentifrice est une pàte denti- frice. 4. Sachet de dentifrice selon la revendication 1, caractérisé en ce que le dentifrice contient environ 0,5 à 3 % en poids d'une essence aromatisante. 5. Sachet de dentifrice selon la revendication 2, caractérisé en ce que le gel dentifrice contient envi- ron 0,8 à 1,3 % en poids d'une essence aromatisante. 6. Sachet de dentifrice selon la revendication 5, caractérisé en ce que l'essence aromatisante comprend un mélange d'essences de menthe poivrée et de menthe ver- te. 7. Sachet de dentifrice selon la revendication 1, caractérisé en ce que les couches de l'emballage stra- tifié de la couche extérieure à la couche intérieure ayant une surface en contact avec le dentifrice sont faites de: (1) du polyéthylène téréphtalate; (2) un adhésif; (3) une pellicule d'aluminium; (4) un adhésif; et (5) un copolymère d'acrylonitrile-acrylate de méthyle. 8. Sachet de dentifrice selon la revendication 7, caractérisé en ce que la couche de copolymère d'acry- lonitrile-acrylate de méthyle a une épaisseur d'environ 26 à 60 micromètres.